(57)【特許請求の範囲】
【請求項１】
基本要素の前部には基本要素に侵入する弾芯の長さを制御するための弾長制御板を設置し、基本要素の後部には基本要素貫通後の弾芯の長さを評価するための弾長評価板を設置する構成として、弾長制御板の板厚を変えることにより基本要素への侵徹弾長を変化させて弾芯の侵徹試験を行い、弾長制御板の板厚から基本要素への侵徹弾長を求め、弾長評価板へ侵入した弾芯の侵徹深さから基本要素貫通後の残存弾長を求めて、これらの侵徹弾長と残存弾長の関係を直線近似することにより基本要素の弾芯消耗特性を得ることを特徴とする弾芯消耗特性試験法。
【請求項２】
請求項１に記載する弾芯消耗特性試験法によって１種類又は複数種類の基本要素の弾芯消耗特性を求め、この弾芯消耗特性に基づいて最適な基本要素の積層数を決定することを特徴とする複合装甲構造の最適化手法。
【請求項３】
請求項１に記載する弾芯消耗特性試験法によって複数種類の基本要素の弾芯消耗特性を求め、これらの弾芯消耗特性を比較することより、最適な基本要素の配列順序と各々の基本要素の積層数とを決定することを特徴とする複合装甲構造の最適化手法。
【発明の詳細な説明】
【０００１】
【発明の属する技術分野】
本発明は弾芯消耗特性試験法及びこれを用いた複合装甲構造の最適化手法に関し、特に、戦闘車両（戦車）の複合装甲構造の最適化を図る場合に適用して有用なものである。
【０００２】
【従来の技術】
従来、戦車の正面装甲構造の開発に際しては、まず、縮小装甲構造模型を作製し、この縮小装甲構造模型に対して模擬弾を射撃する侵徹模擬実験を行うことにより、複数の装甲構造案の初期設計を行い、その後、実弾の侵徹シミュレーション（数値シミュレーション）を行うことにより、最終的な装甲構造を決定するという手法が用いられてきた。なお、「侵徹」などの主な用語の説明については後述する。
【０００３】
【発明が解決しようとする課題】
一方、将来の戦車に対する要求性能としては、従来と同等の高い耐弾性能のみならず、小型軽量化や低コスト化が求められている。そこで、現在、このような要求性能を満たす装甲構造として、セラミックスと金属とを複数積層したセラミックス・金属積層型の複合装甲構造の開発が進められている。
【０００４】
ところが、かかる複合装甲構造の開発では、これに用いられるセラミックスなどの新素材についてはまだ数値シミュレーション精度に大きな影響を及ぼす材料挙動のモデル化が研究途上であることから、数値シミュレーションの利用が制限される。このため、かかる複合装甲構造の開発においては、模擬弾による縮小装甲構造模型の侵徹模擬試験が重要な開発手段となるが、この場合、積層材料（要素材料）の組み合わせや板厚配分、積層数などから決まる装甲構造案が多数想定されるため、最終的な装甲構造の決定までには多数の供試品（縮小装甲構造模型）を製作して侵徹模擬試験を行う必要があり、多くの開発期間と開発コストがかかってしまう。
【０００５】
従って、本発明は上記の問題点に鑑み、複合装甲構造の開発期間の短縮や開発コストの低減などを図ることができる弾芯消耗特性試験法及びこれを用いた装甲構造の最適化手法を提供することを課題とする。
【０００６】
【課題を解決するための手段】
本発明は、複合装甲構造への侵徹に伴って弾芯の長さが単調に減少すると仮定すると、その複合装甲構造の積層単位である基本要素に侵入する弾芯の長さと基本要素貫通後の弾芯の長さを線形関係で表すことができるため、弾芯消耗特性試験によりこの関係が求まれば、この試験の結果から、侵徹終了（弾芯の長さ０）までに要する単位面積当たりの装甲重量である侵徹面密度を容易に予測することができる。即ち、基本要素の最適な積層数などを容易に予測することができるという斬新な着想の下になされたものであり、以下の特徴を有する。
【０００７】
即ち、上記課題を解決する第１発明の弾芯消耗特性試験法は、基本要素の前部には基本要素に侵入する弾芯の長さを制御するための弾長制御板を設置し、基本要素の後部には基本要素貫通後の弾芯の長さを評価するための弾長評価板を設置する構成として、弾長制御板の板厚を変えることにより基本要素への侵徹弾長を変化させて弾芯の侵徹試験を行い、弾長制御板の板厚から基本要素への侵徹弾長を求め、弾長評価板へ侵入した弾芯の侵徹深さから基本要素貫通後の残存弾長を求めて、これらの侵徹弾長と残存弾長の関係を直線近似することにより基本要素の弾芯消耗特性を得ることを特徴とする。
【０００８】
また、第２発明の複合装甲構造の最適化手法は、第１発明の弾芯消耗特性試験法によって１種類又は複数種類の基本要素の弾芯消耗特性を求め、この弾芯消耗特性に基づいて最適な基本要素の積層数を決定することを特徴とする。
【０００９】
また、第３発明の複合装甲構造の最適化手法は、第１発明の弾芯消耗特性試験法によって複数種類の基本要素の弾芯消耗特性を求め、これらの弾芯消耗特性を比較することより、最適な基本要素の配列順序と各々の基本要素の積層数とを決定することを特徴とする。
【００１０】
【発明の実施の形態】
以下、本発明の実施の形態を図面に基づき詳細に説明する。なお、以下では、初めに、弾芯消耗特性試験法について説明し、続いて、この弾芯消耗特性試験法を用いた複合装甲構造の最適化手法について説明する。
【００１１】
＜弾芯消耗特性試験法＞
均質防弾鋼（以下、防弾鋼という）への侵徹現象に関する数値シミュレーション結果は数多く報告されており、実験結果を極めてよく模擬していることが確認されている。従って、防弾鋼への侵徹現象に関する数値シミュレーションの結果から、侵徹現象に関する仮定を次のように設定した。なお、ここでは弾芯（徹甲弾）の長さ（弾長）は弾芯径で無次元化した値で示している。
（仮定１）  標的への侵徹に伴う弾長の履歴は指数関数とする。
（仮定２）  侵徹中における弾芯後部の速度は侵徹終了間際まで初期の速度を維持する。
【００１２】
防弾鋼への侵徹過程における弾長Ｌs の履歴は図１に示すように単調に減少し、弾長Ｌs と侵徹面密度Ｓは線形の関係にあることが数値シミュレーションの結果から分かっている。しかし、複合装甲構造で用いられるセラミックスなどの新素材については、その材料挙動モデルが研究途上であるため、数値シミュレーションによって正確な弾芯消耗履歴を把握することはできない。そこで、数値シミュレーションに代わり、正確な弾芯消耗履歴を求めるために新たな弾芯消耗特性試験法を開発した。以下、この弾芯消耗特性試験法について説明する。
【００１３】
図２に示すように面密度Ｓu の基本要素１１が周期的に並んだ（積層された）装甲構造モデルを考えると、このモデルにおける弾長の履歴としては図３に示す（１），（２），（３）のような３種類の代表的な特性が存在すると考えられる。この弾芯の履歴を次の（１）式のように弾長が単調に減少すると仮定する。
【００１４】
【数１】
0003785082.tif 000002
【００１５】
この（１）式を変形すると、次の（２）式及び（３）式のようになる。
【００１６】
【数２】
0003785082.tif 000003
【００１７】
Ｓ＝ｎ・Ｓu より、侵徹面密度Ｓにおける弾長Ｌs は次の（４）式及び（５）式のようになり、弾長の履歴を指数関数と仮定したことになる。
【００１８】
【数３】
0003785082.tif 000004
【００１９】
また、上記（１）式を別の形で表現すると、次の（６）式のようになる。
【００２０】
【数４】
0003785082.tif 000005
【００２１】
これは、各々の基本要素１１（面密度Ｓu ）へ侵入する弾芯の長さ（侵徹弾長）Ｌと、各々の基本要素１１を貫通後の弾芯の長さ（残存弾長）ｌとが線形関係にあることを示している。即ち、弾長の履歴が指数関数で表されると仮定すると、各々の基本要素１１の弾芯消耗特性（侵徹弾長Ｌと残存弾長ｌの関係）は図４に示すように線形関係として表すことができる。従って、弾芯消耗特性試験により、このような線形関係が求まれば、この試験の結果から侵徹面密度を容易に予測することができる、即ち、基本要素の最適な積層数などを容易に予測することができる。
【００２２】
そこで、図５の模式図及び図６のフローチャートに示すように弾芯消耗特性試験を行うことにより、各々の基本要素における侵徹弾長Ｌと残存弾長ｌの関係を求める。
【００２３】
即ち、図５（ａ），（ｂ）に示すように積層構造の繰り返しの最小単位である基本要素１１の前後に防弾鋼１２，１３を設置する。基本要素１１の前部に設置した防弾鋼１２は、基本要素１１に侵入する弾芯１０の長さ（侵徹弾長Ｌ）を制御するための弾長制御板である。基本要素１１の後部に設置した防弾鋼１３は、基本要素１１を貫通後の弾芯１０の長さ（残存弾長ｌ）を評価するための弾長評価板である。
【００２４】
基本要素１１はセラミックス１１ａと金属１１ｂとから構成されている。なお、基本要素１１としては、セラミックス１１ａと金属１１ｂの板厚比を変えたものや、セラミックス１１ａ又は金属１１ｂの材質を変えたものなどでもよい。更には、材料単体を基本要素１１としてもよい。例えばセラミックス単体を基本要素１１としたり、金属単体を基本要素１１としてもよい。基本要素は単体でもよく、複数（３つ以上）の材質で構成してもよい。
【００２５】
そして、弾長制御板１２と弾長評価板１３とが前後に配置された基本要素１１に対して所定の弾速Ｖ0 で弾芯１０を発射する。その結果、弾芯１０は、弾長制御板１２を介して基本要素１１に侵徹し、基本要素１１を貫通した後、弾長評価板１３において侵徹が終了する。弾長評価板１３は、この弾長評価板１３において弾芯を消耗させて弾芯の侵徹を終了させることができる板厚のものを設置する。かかる侵徹試験を、弾長制御板１２の板厚ｔを変えることにより基本要素１１への侵徹弾長Ｌを変えて繰り返し行う。そして、弾長制御板１２の板厚ｔを変えて（基本要素１１への侵徹弾長Ｌを変えて）侵徹試験を行うごとに弾長評価板１３における弾芯１０の侵徹深さｐを測定する。例えば図６のステップＳ１にデータシート例を示すように、弾長制御板１２の板厚をｔ1 として侵徹試験を行い、このときの弾長評価板１３における侵徹深さｐ1 を測定する。
【００２６】
続いて、図６のステップＳ２に示すように予め用意しておいた弾速Ｖ0 （一定）における弾長制御板（防弾鋼）１２の板厚ｔと侵徹弾長Ｌの関係を表す弾芯消耗特性データ１４と、弾長評価板（防弾鋼）１３の侵徹深さｐと残存弾長ｌの関係を表す弾芯消耗特性データ１５とに基づいて、侵徹弾長Ｌと残存弾長ｌとを求める。例えば、弾芯消耗特性データ１４から、弾長制御板１２の板厚ｔ1 に対応する侵徹弾長Ｌ1 を求め、弾芯消耗特性データ１５から、侵徹深さｐ1 に対応する残存弾長ｌ1 を求める。なお、図中の弾芯消耗特性データ１４，１５におけるｌ（ｖ＝０）は侵徹に寄与しない弾芯の長さを弾芯径で無次元化した値、即ち、侵徹終了後に残った弾芯の長さ（試験後に計測）／弾芯径の平均値であり、この分を補正している。
【００２７】
これまでの研究における防弾鋼の侵徹試験の結果から、防弾鋼の弾芯消耗特性は既知であるため、弾長制御板１２の板厚ｔから侵徹弾長Ｌの推定が、そして弾長評価板１３の侵徹深さｐから残存弾長ｌの推定が可能である。なお、勿論、新たに実験或いは数値シミュレーションを行って防弾鋼の弾芯消耗特性データ１４，１５を求めてもよい。また、弾長制御板や弾長評価板の材料としては、必ずしも防弾鋼に限定するものではなく、防弾鋼以外の材料について実験などにより上記のような弾芯消耗特性データを求めることができれば、この材料を弾長制御板や弾長評価板の材料としてを用いてもよい。
【００２８】
そして、図６のステップＳ３に示すように上記ステップＳ２で求めた侵徹弾長Ｌと残存弾長ｌの関係データを直線近似することより、直線近似式ｌ＝ａ・Ｌ−ｃ（基本要素の弾芯消耗特性）を求める。つまり、弾芯消耗特性試験の結果を侵徹弾長Ｌと残存弾長ｌとで整理した結果、ステップＳ３に示すように直線近似することができれば、上記（６）式より、基本要素１１の弾芯消耗履歴は上記（４）式で仮定した指数関数で表せることになる。図７（ａ），（ｂ），（ｃ）にはセラミックス１１ａと金属１１ｂの板厚比が異なる３種類の基本要素Ａ，Ｂ，Ｃに対して実際に行った弾芯消耗特性試験の結果を示す。この図から明らかなように侵徹弾長Ｌと残存弾長ｌは線形関係にあり、直線近似することができる。
【００２９】
＜複合装甲構造の最適化手法＞
次に、上記の弾芯消耗特性試験法を用いた複合装甲構造の最適化手法について、図８〜図１１のフローチャートに基づいて説明する。
【００３０】
最適化手法の全体的な流れとしては、図８に示すように、まず、選定した幾つかの基本要素に対して弾芯消耗特性試験を行い、この試験結果と防弾鋼（弾芯制御板、弾芯評価板）の弾芯消耗特性データ１４，１５とに基づいて各々の基本要素の侵徹弾長Ｌと残存弾長ｌの関係データを取得する（図８のステップＳ１００）。ここではセラミックスと金属の板厚比が異なる３種類の基本要素Ａ，Ｂ，Ｃについて弾芯消耗特性試験を行っている。なお、弾芯消耗特性試験法の詳細については上述のとおりである。
【００３１】
そして、この弾芯消耗特性試験によって得られた３種類の基本要素Ａ，Ｂ，Ｃの弾芯消耗特性データを整理し（図８のステップＳ２００）、これらの弾芯消耗特性データに基づいて最適な組み合わせの複合装甲構造を決定する（図８のステップＳ３００）。
【００３２】
図９〜図１１のフローチャートに基づいて組み合わせ構造の最適化について詳述する。まず、３種類の基本要素Ａ，Ｂ，Ｃについて弾芯消耗特性試験を行うことより、侵徹弾長Ｌと残存弾長ｌの関係を求める（図９のステップ１０１）。そして、これらの関係データを直線近似することにより、次のような弾芯消耗特性（侵徹弾長Ｌと残存弾長ｌの関係）を表す直線近似式（７），（８），（９）を求める（図９のステップＳ１０２）。即ち、各々の基本要素Ａ，Ｂ，Ｃの弾芯消耗特性を表すパラメータであるａ1 ，ｃ1 ，ａ2 ，ｃ2 ，ａ3 ，ｃ3 を求める。
【００３３】
【数５】
0003785082.tif 000006
【００３４】
続いて、上記試験によって得られた各々の基本要素Ａ，Ｂ，Ｃの弾芯消耗特性を比較することにより、最適な基本要素Ａ，Ｂ，Ｃの配列順序及び面密度配分（積層数）を決定する。具体的には、まず、各々の基本要素Ａ，Ｂ，Ｃの弾芯消耗特性を比較するには等しい面密度で比較する必要があるため、各々の基本要素Ａ，Ｂ，Ｃの弾芯消耗特性を基準となる単位面密度Ｓ’あたりに換算する（図９のステップＳ２０１）。この換算方法は次のとおりである。
【００３５】
例えば基本要素の面密度Ｍｅにおける弾長を、単位面密度Ｍｕあたりでの弾長に換算する場合には次のようにする。但し、ΔＭ＝｜Ｍｅ−Ｍｕ｜は十分小さいとする。
弾芯消耗特性試験により求めた弾長をＬｅ、換算後の弾長をＬｕとする。面密度の差ΔＭ＝｜Ｍｅ−Ｍｕ｜は十分小さいので、弾長と面密度の関係を線形化近似して、比例計算Ｌｕ＝Ｌｅ×（Ｍｕ／Ｍｅ）により求める。
補足すると、弾長Ｌと侵徹面密度Ｓの関係が図１２のように非線形であると仮定しても、ΔＭが小さいときには、弾長Ｌと侵徹面密度Ｓの関係は線形であるとみなすことができる。よって、弾長の面密度の関係は比例関係とみなすことができ、上記の比例計算により換算することができる。
【００３６】
図９のステップＳ２０２には基準の面密度Ｓ’あたりに換算した各々の基本要素Ａ，Ｂ，Ｃの弾芯消耗特性を示す。
【００３７】
そして、これらの弾芯消耗特性を比較することより、まず、最適な配列順序を決定する（図９のステップＳ３０１）。詳述すると、基本要素の弾芯消耗特性は基本要素の種類によって異なり、弾芯の長い侵徹初期に良好な耐弾特性（弾芯の消耗特性）を示す基本要素や、弾芯が短くなった侵徹後期に良好な耐弾特性を示す基本要素など様々である（図３参照）。従って、侵徹初期に良好な耐弾特性を示す基本要素を前面に配置し、侵徹後期に良好な耐弾特性を示す基本要素を後面に配置した積層構造とすることにより、１種類の基本要素を積層した構造よりも、侵徹面密度や価格の点で優れた複合装甲構造が得られると考えられる。
【００３８】
そこで、図９のステップＳ２０２に示す基本要素Ａ，Ｂ，Ｃの弾芯消耗特性を比較する。図示例の基本要素Ａ，Ｂ，Ｃの場合には、
Ｌ0 ≧Ｌ≧Ｌ1 の範囲では基本要素Ａ
Ｌ1 ≧Ｌ≧Ｌ2 の範囲では基本要素Ｂ
Ｌ2 ≧Ｌ≧Ｌ3 の範囲では基本要素Ｃ
が耐弾特性（弾芯の消耗特性）に優れている。従って、基本要素Ａ，Ｂ，Ｃを組み合わせる場合には、前面側から後面側に向って、基本要素Ａ、基本要素Ｂ、基本要素Ｃの順に配列した場合が最適な構造であるといえる。
【００３９】
次に、各々の基本要素Ａ，Ｂ，Ｃの面密度配分（積層数）を求める。まず、図９のステップＳ２０２に示す基本要素Ａ，Ｂ，Ｃの弾芯消耗特性において、基本要素Ａと基本要素Ｂの各直線（直線近似式）の交点Ｘや基本要素Ｂと基本要素Ｃの各直線（直線近似式）の交点Ｙを算出し、また、基本要素Ｃの直線（直線近似式）と横軸との交点Ｚも算出する（図１０のステップＳ３０２）。図示例では、Ｘ点でのＬ＝Ｌ1 、Ｙ点でのＬ＝Ｌ2 、Ｚ点でのＬ＝Ｌ3 である（図１０のステップＳ３０３）。
【００４０】
そして、これらの値Ｌ1 ，Ｌ2 ，Ｌ3 や初期弾長Ｌ0 などに基づいて各々の基本要素Ａ，Ｂ，Ｃの面密度配分を求める（図１０のステップＳ３０４）。詳述すると、上記（４）式より、面密度Ｓ’あたりの弾芯消耗履歴は次の（１０）式のような指数関数で表すことができ、この逆関数は次の（１１）式となる。
【００４１】
【数６】
0003785082.tif 000007
【００４２】
この（１１）式より、初期弾長Ｌ0 の弾芯が弾長Ｌとなるのに必要な面密度Ｓを求めることができる。よって、例えば弾芯を弾長Ｌ1 から弾長Ｌ2 に消耗させるのに必要な面密度Ｓを表す関数は次の（１２）式となる。
【００４３】
【数７】
0003785082.tif 000008
【００４４】
従って、この（１２）式に基づき、各々の基本要素Ａ，Ｂ，Ｃの面密度配分を求めることができる。即ち、図１０のステップＳ３０３で求めたＬ1 ，Ｌ2 ，Ｌ3 、初期弾長Ｌ0 、及び、図９のステップＳ１０２で求めたａ1 ，ｃ1 ，ａ2 ，ｃ2 ，ａ3 ，ｃ3 に基づき、次の（１３）式、（１４）式、（１５）式から、各々の基本要素Ａ，Ｂ，Ｃの面密度Ｓop1 ，Ｓop2 ，Ｓop3 を求める（ステップＳ３０５）。
【００４５】
【数８】
0003785082.tif 000009
【００４６】
続いて、これらの面密度Ｓop1 ，Ｓop2 ，Ｓop3 と、各々の基本要素Ａ，Ｂ，Ｃの実際の面密度Ｓu1，Ｓu2，Ｓu3とに基づき、次の（１７）式、（１８）式、（１９）式から、各々の基本要素Ａ，Ｂ，Ｃの積層数ｎop1 ，ｎop2 ，ｎop3 を求める（図１０のステップＳ３０６）。
【００４７】
【数９】
0003785082.tif 000010
【００４８】
そして、最後に総侵徹面密度を求める。まず、原理について説明する。ｎ層の基本要素（面密度Ｓu ）と防弾鋼とを組み合わせた複合装甲構造を考えると、かかる構造において弾芯がｎ層の基本要素構造を貫通し、その後防弾鋼に侵徹したときの侵徹面密度Ｓn は、次のようにして求めることができる。
【００４９】
ｎ層の基本要素構造（面密度Ｓu ）を弾芯が貫通した時点での侵徹面密度ｘは、次の（１９）式から求められる。
【００５０】
【数１０】
0003785082.tif 000011
【００５１】
一方、ｎ層の基本要素構造を貫通後、弾長がＬn となった弾芯が防弾鋼に侵徹したとき、この防弾鋼において弾芯が完全に消耗するのに必要な侵徹面密度ｙは次のようにして求められる。まず、ｎ層の基本要素構造を貫通した時点での弾長Ｌn は上記（１）式より、次の（２０）式のように表すことができる。
【００５２】
【数１１】
0003785082.tif 000012
【００５３】
また、図１３に示すように、面密度Ｓu における基本要素の弾芯消耗特性式は、次の（２１）式のようになるのに対し、防弾鋼の弾芯消耗特性式は、防弾鋼ではａ＝１（既知）であるため、次の（２２）式のようになる。従って、面密度Ｓu の防弾鋼では、弾長ｃBKの弾芯が侵徹すると、残存弾長が０になることが分かる。
【００５４】
【数１２】
0003785082.tif 000013
【００５５】
防弾鋼の弾長履歴は線形（ａ＝１）であることから（図３参照）、上記（５）式より、次の（２３）式が得られる。また、弾長Ｌn の弾芯が完全に消耗する（弾長＝０）までに必要な侵徹面密度ｙについては、上記（５）式より、次の（２４）式が得られる。従って、これらの（２３）式と（２４）式とを連立して解くと、侵徹面密度ｙは次の（２５）式のようになる。
【００５６】
【数１３】
0003785082.tif 000014
【００５７】
従って、基本要素ｎ層と防弾鋼の組み合わせ構造における侵徹面密度Ｓn は、侵徹面密度ｘと侵徹面密度ｙの和であるため、次の（２６）式より求めることができる。
【００５８】
【数１４】
0003785082.tif 000015
【００５９】
このことから、本実施の形態では、まず、図１０のステップＳ３０６で求めた各々の基本要素Ａ，Ｂ，Ｃの積層数ｎop1 ，ｎop2 ，ｎop3 と、各々の基本要素Ａ，Ｂ，Ｃの実際の面密度Ｓu1，Ｓu2，Ｓu3とに基づき、次の（２７）式から、基本要素Ａ，Ｂ，Ｃを組み合わせた積層構造における侵徹面密度Ｓr を求める（図１１のステップＳ３０７）。
【００６０】
【数１５】
0003785082.tif 000016
【００６１】
次に、上記（２０）式に基づき、図１０のステップＳ３０６で求めた各々の基本要素Ａ，Ｂ，Ｃの積層数ｎop1 ，ｎop2 ，ｎop3 と、図９のステップＳ１０２で求めたａ1 ，ｃ1 ，ａ2 ，ｃ2 ，ａ3 ，ｃ3 とを用いて、各々の基本要素Ａ，Ｂ，Ｃの積層構造を貫通後の弾長Ｌ1 ’，Ｌ2 ’，Ｌ3 ’を、次の（２８）式、（２９）式、（３０）式から求める（図１１のステップＳ３０８）。
【００６２】
【数１６】
0003785082.tif 000017
【００６３】
この場合、全基本要素Ａ，Ｂ，Ｃの積層構造を貫通後の残存弾長Ｌf はＬ3 ’となり（図１１のステップＳ３０９）、この弾長Ｌf （Ｌ3 ’）の弾芯が、基本要素Ｃの後に配置される防弾鋼へと侵徹することになる（図１１のステップＳ３１０）。従って、防弾鋼の面密度をＳuBK とすると、このときの防弾鋼の侵徹面密度ＳBKは、上記（２５）式に基づき、次の（３１）式から求められる（図１１のステップＳ３１１）。
【００６４】
【数１７】
0003785082.tif 000018
【００６５】
従って、総侵徹面密度Ｓは、図１１のステップＳ３０７で求めた基本要素構造の侵徹面密度Ｓr と、図１１のステップＳ３１１で求めた防弾鋼の侵徹面密度ＳBKとから、上記（２６）式に基づき、次の（３２）式によって求められる（図１１のステップＳ３１２）。なお、上記のようして求めた基本要素Ａ，Ｂ，Ｃの配列順序などのデータは図１４に示すデータシート例のように整理する。
【００６６】
【数１８】
0003785082.tif 000019
【００６７】
かくして、図１５に示すような３種類の基本要素Ａ，Ｂ，Ｃと防弾鋼ＢＫとからなる複合装甲構造が決定される。
【００６８】
なお、上記では３種類の基本要素Ａ，Ｂ，Ｃと防弾鋼ＢＫとからなる複合装甲構造構造を決定する場合を例に挙げて説明したが、勿論、これに限定するものではなく、板厚比や材料（材質）などの異なる、より多種類の基本要素に対して上記のような弾芯消耗特性試験を行い、この試験データに基づいて上記のように最適な配列順序や面密度配分（積層数）を求めるようにしてもよい。また、何通りかの基本要素の組み合わせ（例えば基本要素Ａ，Ｂ，Ｃの組み合わせと、別の種類の基本要素Ａ’，Ｂ’，Ｃ’の組み合わせなど）に対して上記のように最適な配列順序や総侵徹面密度を求めて、これらのなかから最適な組み合わせを選択するようにしてもよい。
【００６９】
更には、本発明の最適化手法は、必ずしも上記のように複数種類の基本要素を組み合わせて積層する場合に限定するものではなく、１種類の基本要素を積層する場合にも適用することができる。例えば、図１６にはセラミックスと金属の板厚比が異なる３種類の基本要素Ｄ，Ｅ，Ｆのうちの何れか１種類の基本要素と防弾鋼とからなる複合装甲構造について、上記の最適化手法により求めた基本要素の積層数と耐弾性能（総侵徹面密度）の関係を示す。
【００７０】
つまり、各々の基本要素Ｄ，Ｅ，Ｆに対して上記のような弾芯消耗特性試験を行い、この試験データに基づいて上記のように積層数と総侵徹面密度との関係を予測する。図１６において縦軸は侵徹面密度、横軸は各々の基本要素Ｄ，Ｅ，Ｆの積層数である。基本要素Ｄ，Ｅ，Ｆの積層数（侵徹面密度）を増やせば、その分、防弾鋼の板厚（侵徹面密度）は減少することになるが、基本要素には上記のように侵徹初期に良好な耐弾特性を示すものと侵徹後期に良好な耐弾特性を示すものとがあるため（図３参照）、基本要素Ｄ，Ｅ，Ｆの積層数の増加による侵徹面密度の増加の割合と、防弾鋼の板厚の減少による侵徹面密度の減少の割合との兼ね合いによって図１６に示すような特性となる。図１６において、基本要素Ｄについては４層、基本要素Ｅについては７層、基本要素Ｆについては６層が、各々の基本要素のみの積層構造で最適となる積層数である。即ち、基本要素Ｄについては、図１７に示すように４層の基本要素Ｄと防弾鋼とからなる複合装甲構造が最適となる。
【００７１】
以上のように、本実施の形態によれば、図５のように基本要素１１の前部には基本要素１１に侵入する弾芯の長さを制御するための弾長制御板１２を設置し、基本要素１１の後部には基本要素貫通後の弾芯の長さを評価するための弾長評価板１３を設置する構成として、弾長制御板１２の板厚を変えることにより基本要素１１への侵徹弾長Ｌを変化させて弾芯の侵徹試験を行い、弾長制御板１２の板厚ｔから基本要素１１への侵徹弾長を求め、弾長評価板１３へ侵入した弾芯の侵徹深さｐから基本要素貫通後の残存弾長ｌを求めて、これらの侵徹弾長Ｌと残存弾長ｌの関係を直線近似することにより基本要素１１の弾芯消耗特性を得ることを特徴とする弾芯消耗特性試験法を実施することより、基本要素１１の弾芯消耗特性を容易且つ精度よく把握することができる。
【００７２】
そして、この弾芯消耗特性試験法によって１種類又は複数種類の基本要素１１の弾芯消耗特性を求め、この弾芯消耗特性に基づいて最適な基本要素１１の積層数を決定するため、最適な複合装甲構造を精度よく、且つ、短期間に低コストで開発することができる。なお、図１６に示す各々の基本要素Ｄ，Ｅ，Ｆを６層と防弾鋼とを組み合わせた複合装甲構造の侵徹面密度について上記最適化手法による予測値と実験値とを比較した結果、上記最適化手法による予測精度は非常に高精度（誤差±２％以内）であった。
【００７３】
また、上記の弾芯消耗特性試験法によって複数種類の基本要素（上記では３種類の基本要素Ａ，Ｂ，Ｃ）の弾芯消耗特性を求め、これらの弾芯消耗特性を比較することより、最適な基本要素の配列順序と各々の基本要素の積層数とを決定することによって、より最適な複合装甲構造、即ち、防弾鋼のみの装甲構造や１種類の基本要素と防弾鋼とを組み合わせた装甲構造と比べても、軽量（侵徹面密度小）で低価格な複合装甲構造を短期間に低コストで開発することができる。
【００７４】
＜用語説明＞
ここで、「侵徹」などの主な用語について説明する。
【００７５】
「侵徹」とは弾芯が標的（装甲）に侵入することをいう。図１８には侵徹現象の概略図を示す。弾芯の侵徹は図１８（ａ），（ｂ），（ｃ）のように進む。即ち、図１８（ａ）に示すように弾速Ｖで発射した長尺丸棒状（初期弾長Ｌ0 、弾芯径Ｄ）の高運動エネルギ弾である弾芯１０は、図１８（ｂ）に示すように標的（装甲）１１に侵入し、ここで消耗（摩耗や粉砕）して弾長Ｌs が短くなりながら進んでいく。そして、図１８（ｃ）に示すように弾芯１０の侵徹は弾芯１０が完全に消耗するか、或いは僅かに残った弾芯１０が停止するまで続く。侵徹が終了するまで弾芯１０が標的１１に侵入した深さｐを「侵徹深さ」という。
【００７６】
「侵徹面密度」とは弾芯が侵徹した部分の単位面積当たりの重量を表している。詳述すると、標的（装甲）には有効に弾芯を消耗させて侵徹深さを短くすることが求められるが、重量も重要な要素である。例えば、装甲構造に用いる２種類の材料があった場合、両者の侵徹深さが等しくても密度が異なれば、密度の大きい材料を用いた方が装甲の重量は重くなり（耐弾性能が劣り）、また、両者の密度が等しくても、侵徹深さが異なれば、侵徹深さの大きい材料を用いた方が装甲の重量は重くなる（耐弾性能が劣る）。そこで、耐弾性能（重量）を評価するパラメータとして侵徹面密度を用いている。侵徹面密度Ｓは次の（３３）式に示すように定義される。この値が小さいほど、弾芯を消耗させるのに必要な装甲の重量が軽いことを示している。
【００７７】
【数１９】
0003785082.tif 000020
【００７８】
具体例を示すと、図１９に示すように弾芯１０が３番目の要素の途中まで侵徹した場合の侵徹面密度Ｓは次の（３４）式に示すようになる。
【００７９】
【数２０】
0003785082.tif 000021
【００８０】
また、「侵徹弾長」とは各々の基本要素や防弾鋼へ侵入する弾芯の長さをいう。例えば、図２０に示すような場合には、Ｌ0 が１層目の基本要素１１への侵徹弾長、Ｌ1 が２層目の基本要素１１への侵徹弾長、Ｌn-1 がｎ層目の基本要素１１への侵徹弾長であり、Ｌn がｎ＋１層目の基本要素１１への侵徹弾長、或いは、ｎ層目の基本要素の後に防弾鋼がある場合には防弾鋼への侵徹弾長である。
【００８１】
【発明の効果】
以上、発明の実施の形態とともに具体的に説明したように、第１発明の弾芯消耗特性試験法は、基本要素の前部には基本要素に侵入する弾芯の長さを制御するための弾長制御板を設置し、基本要素の後部には基本要素貫通後の弾芯の長さを評価するための弾長評価板を設置する構成として、弾長制御板の板厚を変えることにより基本要素への侵徹弾長を変化させて弾芯の侵徹試験を行い、弾長制御板の板厚から基本要素への侵徹弾長を求め、弾長評価板へ侵入した弾芯の侵徹深さから基本要素貫通後の残存弾長を求めて、これらの侵徹弾長と残存弾長の関係を直線近似することにより基本要素の弾芯消耗特性を得ることを特徴とする。
【００８２】
従って、この第１発明の弾芯消耗特性試験法を実施することより、基本要素１１の弾芯消耗特性を容易且つ精度よく把握することができる。
【００８３】
また、第２発明の複合装甲構造の最適化手法は、第１発明の弾芯消耗特性試験法によって１種類又は複数種類の基本要素の弾芯消耗特性を求め、この弾芯消耗特性に基づいて最適な基本要素の積層数を決定することを特徴とする。
【００８４】
従って、この第２発明の複合装甲構造の最適化手法によれば、最適な複合装甲構造を精度よく、且つ、短期間に低コストで開発することができる。
【００８５】
また、第３発明の複合装甲構造の最適化手法は、第１発明の弾芯消耗特性試験法によって複数種類の基本要素の弾芯消耗特性を求め、これらの弾芯消耗特性を比較することより、最適な基本要素の配列順序と各々の基本要素の積層数とを決定することを特徴とする。
【００８６】
従って、この第３発明の複合装甲構造の最適化手法によれば、より最適な複合装甲構造、即ち、防弾鋼のみの装甲構造や１種類の基本要素と防弾鋼とを組み合わせた複合装甲構造と比べても、軽量（侵徹面密度小）で低価格な複合装甲構造を短期間に低コストで開発することができる。
【図面の簡単な説明】
【図１】防弾鋼への侵徹過程における弾芯の消耗履歴を示すグラフである。
【図２】装甲構造のモデル図である。
【図３】代表的な弾長履歴を示すグラフである。
【図４】基本要素の弾芯消耗特性を示すグラフである。
【図５】本発明の実施の形態に係る弾芯消耗特性試験法の模式図である。
【図６】前記弾芯消耗特性試験法のフローチャートである。
【図７】３種類の基本要素に対して実際に行った弾芯消耗特性試験の結果を示すグラフである。
【図８】複合装甲構造の最適化手法の全体の流れを示すフローチャートである。
【図９】複合装甲構造の最適化手法の流れを具体的に示すフローチャートである。
【図１０】複合装甲構造の最適化手法の流れを具体的に示すフローチャートである。
【図１１】複合装甲構造の最適化手法の流れを具体的に示すフローチャートである。
【図１２】単位面密度あたりへの換算方法の説明図である。
【図１３】基本要素構造と防弾鋼の弾芯消耗特性を示すグラフである。
【図１４】データシート例を示す図である。
【図１５】３種類の基本要素と防弾鋼とからなる複合装甲構造図である。
【図１６】基本要素の積層数と耐弾性能（侵徹面密度）の関係予測を示すグラフである。
【図１７】１種類の基本要素と防弾鋼とからなる複合装甲構造図である。
【図１８】侵徹現象の概略図である。
【図１９】侵徹面密度の定義の説明図である。
【図２０】基本要素を複数積層時の侵徹弾長の説明図である。
【符号の説明】
１０  弾芯
１１  基本要素
１１ａ  セラミックス
１１ｂ  金属
１２  弾長制御板
１３  弾長評価板
Ａ，Ｂ，Ｃ，Ｄ，Ｅ，Ｆ  基本要素
ＢＫ  防弾鋼
【図１】
0003785082.tif 000022
【図２】
0003785082.tif 000023
【図３】
0003785082.tif 000024
【図４】
0003785082.tif 000025
【図５】
0003785082.tif 000026
【図６】
0003785082.tif 000027
【図７】
0003785082.tif 000028
【図８】
0003785082.tif 000029
【図９】
0003785082.tif 000030
【図１０】
0003785082.tif 000031
【図１１】
0003785082.tif 000032
【図１２】
0003785082.tif 000033
【図１３】
0003785082.tif 000034
【図１４】
0003785082.tif 000035
【図１５】
0003785082.tif 000036
【図１６】
0003785082.tif 000037
【図１７】
0003785082.tif 000038
【図１８】
0003785082.tif 000039
【図１９】
0003785082.tif 000040
【図２０】
0003785082.tif 000041